이 발명 의 구성 은 , 상기 한 가교 형 폴리올레핀 펠 렛 을 제조 하 는 단계 는 , 저밀 도 폴리에틸렌 이나 , 중 밀도 폴리에틸렌 , 선상 저밀 도 폴리에틸렌 및 에틸렌 공중 합체 중 적어도 한 가지 이상 을 사용 하 며 3 ~ 5 mm 크기 를 갖 는 폴리올레핀 수지 펠 렛 100 , 000 중량 부 와 유기 과산화물 1 , 000 ~ 5 , 000 중량 부 를 투여 하 여 60 ~ 100 ℃ 의 온도 에서 10 ~ 60 분 간 혼련 하 고 펠 렛 으로 압출 하 면 바람직 하 다 .